Brevet FR2856049A1 — publié le 20041217

L'invention porte sur un procédé de purification de mélanges gazeux contenant principalement de l'hydrogène et du monoxyde de carbone, couramment appelés mélanges Hz/CO, et contenant éventuellement du méthane (CH4), lesquels sont éventuellement pollués par diverses impuretés à éliminer, en particulier de l'oxygène et/ou des hydrocarbures insaturés et/ou des NOx. Les mélanges gazeux H2/CO peuvent être obtenus de plusieurs manières, notamment : - par reformage à la vapeur ou au C02, par oxydation partielle, - par des procédés mixtes, tel que le procédé ATR (Auto Thermal Reforming = reformage auto-thermique) qui est une combinaison du reformage à la vapeur et de l'oxydation partielle, à partir de gaz, tels que le méthane ou l'éthane, ou - par gazéification du charbon ou récupérés comme gaz résiduaires en aval d'unités de fabrication d'acétylène. La proportion de CO dans ces mélanges H2/CO varie selon les conditions opératoires typiquement entre environ 5 et 50 % en volume. De plus, outre l'hydrogène et le CO, les composés CH4, C02 et H20 font souvent partie du mélange et ce, en proportions variables. Actuellement, il existe plusieurs possibilités permettant de valoriser les mélanges H2/CO, à savoir notamment en fabriquant : - de l'hydrogène pur qui a de multiples applications, - du CO pur qui intervient notamment dans la synthèse de l'acide acétique et du phosgène qui est un intermédiaire de réaction dans la fabrication des polycarbonates, ou - de l'oxo-gaz qui est un mélange H2/CO purifié enrichi en CO (> 45 % en volume) utilisable dans la synthèse du butanol par exemple. La réactivité des mélanges H2/CO est bien connue. Ainsi, la synthèse de Fisher-Tropsch est utilisée depuis des années pour obtenir des hydrocarbures selon le mécanisme réactionnel (1) suivant : (m/2+n) H2 + n CO # CnHm + n H2O (I) Une variante porte sur la formation de méthane, dite méthanation, comme décrit par G. A. Mills et col, Catalysis Review, vol. 8, N 2,1973, p. 159 à 210, se traduisant par la réaction (II) suivante : CO + 3 H2 3 CH4 + H20 (II) Par ailleurs, le monoxyde de carbone peut aussi se décomposer suivant la réaction (III) de Boudouard suivante : 2 CO # C + C02 (III) De façon générale, de nombreux métaux peuvent servir à catalyser la formation d'hydrocarbures à partir de CO et H2. On peut citer par exemple les métaux suivants : Ru, Ir, Rh, Ni, Co, Os, Pt, Fe, Mo, Pd ou Ag, comme expliqué par F. Fisher, H. Tropsch et P. Dilthey, Brennst. -Chem, vol. 6, 1925, p. 265. La réaction de formation du méthanol est aussi réalisée sur de nombreux métaux, dont le cuivre : CO + 2 H2 # CH3OH (IV) En outre, on peut aussi être amené à purifier les mélanges H2/CO pour les besoins de leur utilisation aval, grâce à des réactions spécifiques qui peuvent être réalisées au moyen de catalyseurs spécifiques de telle ou telle impureté. Parmi les impuretés les plus courantes à éliminer se trouvent O2, les NOx et les hydrocarbures insaturés, particulièrement l'éthylène. On rencontre aussi dans les mélanges H2/CO des poisons de catalyseurs, tels le mercure (Hg), l'arsenic (AsH3), le soufre (H2S, thiols, thio-éthers), les composés halogénés (HBr, HCI, halogénures organiques), le fer carbonyles Fe(CO)5 et le nickel carbonyle Ni (CO)4, qu'il est aussi souhaitable d'éliminer. D'autres poisons de catalyseur peuvent aussi être rencontrés, tels que l'antimoine, étain, bismuth, sélénium, tellure et germanium, dont la présence est fonction de la matière première carbonée utilisée. De façon générale, l'élimination d'impuretés d'un gaz peut être réalisée par adsorption, par catalyse ou par tout traitement chimique approprié. Ainsi, les impuretés H2O et C02 peuvent être éliminés d'un flux gazeux sur des adsorbants, tels que l'alumine activée ou la zéolithe, alors que les impuretés de type 02 peuvent être réduites sous forme d'eau et les éthyléniques peuvent être hydrogénés en alcanes. De même, les composés halogénés, le mercure ou le soufre présents dans un gaz peuvent être éliminés par adsorption sur des adsorbants spécifiques, par exemple des charbons actifs traités chimiquement. En outre, certains composés, comme par exemple les halogénures organiques, peuvent être décomposés en composés organiques et en composés minéraux halogénés, ceci en vue de faciliter leur élimination subséquente par adsorption, catalyse ou autre. En pratique, l'ordre d'élimination des polluants présents dans un gaz a de l'importance. Ainsi, on comprend aisément que les "poisons" de catalyseurs doivent être éliminés en amont du ou des catalyseurs qu'ils sont susceptibles de dénaturer. De même, certains produits résultants de réactions catalytiques doivent être éliminés en aval, en particulier par adsorption. C'est le cas par exemple des composés H20 et C02 issus de réactions catalytiques effectuées en présence de 02 ou des produits issus des réactions d'hydrogénolyse des halogénures organiques (HCI, HBr) qui doivent être adsorbés avant d'arriver sur le catalyseur d'hydrogénation pour lequel ils constituent un poison. De même, sur une zéolithe, l'adsorption de l'eau doit être effectuée avant celle du CO2 car l'eau est un poison pour cet adsorbant. L'adsorption et la catalyse peuvent aussi opérées de manière alternative ou simultanée. Par exemple, l'éthylène peut être converti catalytiquement en éthane ou être adsorbé sur un adsorbant zéolitique, ou les deux conjointement. En résumé, un problème récurrent qui se pose, au plan industriel, est de mettre le gaz à purifier en contact avec une série de produits adsorbants ou catalytiques, dans un ordre précis et tel que les poisons d'un produit seront éliminés en amont de celui-ci, sachant que les réactions ayant lieu en amont peuvent générer elles-mêmes d'autres poisons non contenus dans le gaz à traiter. Par ailleurs, les réactions catalytiques servant à éliminer les impuretés ne doivent pas conduire à faire réagir le mélange gazeux H2/CO à purifier. Il en va de même pour les adsorbants utilisés, en particulier pendant leur régénération à température haute. Ainsi, les catalyseurs d'hydrogénation de l'éthylène qui sont communément à base de platine déposé sur alumine conduisent à une réaction de Fisher-Tropsch (réaction (I) ciavant), avec formation d'hydrocarbures, notamment d'éthylène qui peut se retrouver plus concentrée en sortie de réaction qu'à l'entrée, c'est-à-dire dans le gaz avant réaction. De même, certains catalyseurs d'oxydation conduisent à la formation de méthanol qu'il faudra alors éliminer en aval du lit catalytique. En d'autres termes, ces réactions supplémentaires ont pour conséquence de générer des produits de réaction additionnels, non présents dans le gaz de départ à purifier, qui doivent être éliminés par adsorption en aval et ce, en plus des polluants quasi-inévitables qui se trouvent dans le gaz de départ. Par ailleurs, certains adsorbants travaillent à charge perdue, c'est-à-dire sans régénération, alors que d'autres peuvent être régénérés en cycle TSA (Température Swing Adsorption = adsorption avec variation de température). Or, pendant l'étape de régénération d'un procédé TSA, le gaz de régénération peut contenir lui aussi des composés susceptibles de réagir chimiquement sous l'influence de la température et du pouvoir catalytique de l'adsorbant (réaction (1) de Fisher-Tropsch et réaction (III) de Boudouard sus-décrites). Toutefois, l'élimination de certains poisons de catalyseurs est souvent mal contrôlée au plan industriel et certains composés halogénés légers sont mal arrêtés sur les adsorbants classiques, ce qui oblige à des dimensionnements considérables des lits pour tenter de pallier à ces problèmes, rendant par, là même, le procédé économiquement peu viable. De façon générale, le problème qui se pose au plan industriel relève à la fois du nombre et de la nature des opérations d'adsorption et de catalyse à opérer, mais aussi et surtout du choix de l'ordre particulier de parcours du flux H2/CO à purifier et ce, de manière à pouvoir produire et récupérer un flux de H2/CO débarrassé de la plupart des impuretés qu'il contient, tout en évitant des réactions non désirées des composés H2 et CO, notamment lors de la ou des étapes de catalyse servant à éliminer les impuretés contenues dans le mélange H2/CO ou de la ou des étapes de régénération des adsorbants fonctionnant suivant le principe du TSA, tout en évitant ou minimisant la formation d'espèces chimiques supplémentaires non présentes dans le gaz d'alimentation de départ. De là, le but premier de l'invention est d'améliorer les procédés de purification de mélanges H2/CO de l'art antérieur en proposant un procédé efficace destiné à purifier un mélange H2/CO des impuretés oxygène et hydrocarbures insaturés qu'il contient, en évitant ou minimisant les réactions de type Fisher-Tropsch, Boudouard, formation de méthanol,... de sorte d'éviter ou minimiser la transformation ou conversion de H2 et CO en composés indésirables, néfastes ou difficiles à éliminer, tel que le méthanol par exemple, c'est-à-dire de composés susceptibles de dégrader les adsorbants ou catalyseurs situés en aval ou susceptible de poser des problèmes ultérieurs lors de l'utilisation du mélange H2/CO. La solution de l'invention est alors un procédé de purification d'un flux de gaz contenant au moins de l'hydrogène (H2), du monoxyde de carbone (CO) et au moins une impureté choisie parmi l'oxygène (02) et les hydrocarbures insaturés, dans lequel : (a) on met en contact le flux gazeux avec un premier lit de catalyse comprenant au moins un catalyseur contenant du cuivre pour convertir, à une température comprise entre 100 C et 200 C et à une pression d'au moins 10 bars, au moins une partie de l'oxygène et/ou au moins un hydrocarbure insaturé présent dans le flux de gaz en un ou plusieurs produits de catalyse. La gamme de température de fonctionnement du réacteur est très importante dans la solution de l'invention car elle est le résultat d'un compromis entre la bonne conversion de l'oxygène et du ou des hydrocarbures insaturés présents, et la formation limitée de produits secondaires, tels que méthanol et/ou hydrocarbures. Les produits de catalyse sont, d'une part, des hydrocarbures saturés, en particulier des alcanes et, d'autre part, de l'eau et/ou du C02. Selon le cas, le procédé de l'invention peut comprendre l'une ou plusieurs des caractéristiques techniques suivantes : - le flux de gaz contient au moins de l'hydrogène (H2), du monoxyde de carbone (CO) et du méthane (CH4). - la température est comprise entre 120 C et 180 C. - la pression comprise entre 10 et 80 bars, de préférence de l'ordre de 20 à 50 bars. - la vitesse volumique horaire (i.e. Gas Hourly Space Velocity) est comprise entre 1000 et 10 000 Nm3/h/m3 , de préférence entre 2000 et 6000 Nm3/h/m3 . - le flux gazeux contient, en outre, un ou plusieurs composés organo-soufrés, organo-azotés et/ou organo-chloré, et (b) on met en contact le flux gazeux avec un deuxième lit de catalyse pour convertir au moins une partie des composés organo-soufrés, organo-azotés et/ou organo-chlorés en composés organiques et en composés minéraux polaires, et (c) on met en contact le flux gazeux avec un troisième lit d'adsorption pour adsorber au moins une partie des composés minéraux produits à l'étape (b). Les composés organo-soufrés, organo-azotés et/ou organo-chloré sont par exemple des composés du type CH3CI, CH2CI2, CCI4, CHCl3, CH3NH2, CH3NHCH3, CH3SH, CH3SCH3... Par ailleurs, les composés organiques saturés produits à l'étape (b) sont par exemples des alcanes, alors que les composés minéraux polaires produits sont des composés du type HCI, HBr, H2S, NH3... - le flux gazeux contient, en outre, des impuretés HCN et/ou au moins un composé d'un élément choisi dans le groupe formé par le mercure, le soufre, le chlore, l'arsenic, le sélénium, le brome et le germanium, et (d) on met en contact ledit flux gazeux avec un premier lit d'adsorption pour adsorber au moins une partie des impuretés HCN et/ou ledit composé d'un élément choisi dans le groupe formé par le mercure, le soufre, le chlore, l'arsenic, le sélénium, le brome et le germanium. Ce lit pourra être la succession de plusieurs produits différents. De préférence, ce lit est placé en amont du ou des lits de catalyse 12 et/ou des lits 10 et 11 afin de le ou les protéger (voir figure 1). - le flux gazeux contient, en outre, au moins un métal carbonyle, et (e) on met en contact ledit flux gazeux avec un deuxième lit d'adsorption pour adsorber au moins un métal carbonyle, tels des carbonyles de fer, nickel, chrome et cobalt, en particulier des carbonyles de fer, voire de nickel. - le flux gazeux contient, en outre, au moins un oxyde d'azote (NOx), et ( on met en contact ledit flux gazeux avec un troisième lit de catalyse pour convertir au moins un oxyde d'azote présent dans le flux de gaz, notamment en NH3 qui sera arrêté en aval. Les NOx peuvent être décomposés suivant plusieurs réactions, par exemple pour Selon le cas, les étapes (a) et (f) peuvent être distinctes, c'est-à-dire mises en #uvre de façon dissociée au moyen de catalyseurs différents, ou confondues, c'est-à-dire mises en oeuvre simultanément avec un même catalyseur. - à l'étape (d), le premier lit d'adsorption contient au moins un matériau choisi parmi les charbons actifs imprégnés ou non, les alumines activées, imprégnées ou non, et leurs combinaisons ou mélanges, de préférence un charbon actif chargé en iodure de potassium et/ou au sulfure de sodium et/ou au soufre élémentaire. - à l'étape (b), le deuxième lit de catalyse contient un oxyde cuivre déposé sur un support, de préférence le support est un oxyde de zinc. Dans certains cas, l'étape (b) peut être confondue avec les étapes (a) et/ou (f). - à l'étape (c), le troisième lit d'adsorption contient au moins une alumine activée ou un charbon actif. - à l'étape (a), le premier lit de catalyse comprend des particules de catalyseur au cuivre déposé sur un support, de préférence un support de type alumine, silice ou oxyde de zinc. - à l'étape (f), le lit de catalyse comprend au moins un catalyseur choisi parmi les catalyseurs à base de cuivre ou d'un métal de transition de la troisième série, de préférence le platine ou le palladium, déposé sur un support. - de façon alternative, à l'étape (a), on utilise un lit de catalyse pour convertir au moins une partie de l'oxygène présent dans le flux de gaz et un lit additionnel de catalyse pour convertir au moins un hydrocarbure insaturé présent dans le flux de gaz, lesdits lits de catalyse étant distincts l'un de l'autre et placés dans un ordre quelconque et peuvent fonctionner à des températures différentes. - il comporte une étape durant laquelle on récupère un flux gazeux contenant essentiellement de l'hydrogène (H2) et du monoxyde de carbone (CO), la proportion en hydrogène additionnée à la proportion en monoxyde de carbone dans ledit mélange gazeux produit étant supérieur à 70 % de préférence d'au moins 80% en vol. - le premier lit d'adsorption de l'étape (d) est formé de deux couches d'adsorption contenant chacune au moins un adsorbant distinct de celui de l'autre couche. - le flux gazeux est soumis à au moins une étape de compression durant laquelle on utilise la chaleur de compression pour réchauffer le flux à purifier, ce qui conduit à diminuer les dimensions du réchauffeur situé en entrée de catalyse. - le flux gazeux issu de l'une ou l'autre des étapes (a) ou (f) est mis en contact avec un quatrième lit d'adsorption pour éliminer H20 et/ou C02, et/ou subit une étape de lavage pour éliminer le C02 qui s'y trouve, en particulier un lavage aux amines. En fait, le but de cette étape supplémentaire est d'éliminer H20 et/ou CO2 ou les autres composés qui ont pu se former par catalyse ou qui étaient présents dans le gaz initial d'alimentation, par exemple le méthanol, NH3, les hydrocarbures à trois atomes de carbone ou plus dans leur chaîne hydrocarbonée (appelés ci-après "C3+"). Le lit d'adsorption contient préférentiellement au moins une alumine activée ou une zéolite. Les étapes d'adsorption sont mises en #uvre selon un cycle de procédé TSA avec température de régénération inférieure ou égale à 250 C. - les catalyseurs utilisés dans le cadre de l'invention peuvent avoir des tailles ou compositions identiques ou différentes, par exemple des tailles allant de 0. 25 à 1 cm. - les étapes (a) et (f) sont distinctes ou confondues. On entend qu'une étape "distincte" d'une autre "étape, dès lors qu'on utilise un type de catalyseur différent et/ou une température de fonctionnement du réacteur différente, donc un réacteur différent et/ou une pression différente - le flux gazeux est soumis à au moins une étape de compression en amont de l'étape (a) et dans laquelle la ou partie de la chaleur générée par la compression du flux est utilisée pour atteindre la température souhaitée dans le ou les réacteurs situés en aval. Un appoint en chaleur obtenu au moyen d'un échangeur de chaleur servant à la récupération de chaleur et/ou d'un réchauffeur électrique peut être nécessaire dans certains cas. L'invention va être mieux comprise grâce à la description qui va suivre faite en références aux Figures 1 et 2 illustratives annexées qui représentent des schémas de fonctionnement d'exemples de mise en #uvre industrielle du procédé de l'invention. Sur la Figure 1, une source 1 de gaz alimente un premier réacteur 2 d'adsorption en un mélange gazeux H2/CO à purifier, ledit gaz d'alimentation étant environ à une pression de 20 bars et à une température de 35 C. Le gaz à purifier passe successivement dans un premier réacteur 2 puis dans un deuxième réacteur 8 où il est débarrassé de tout ou partie des impuretés qu'il contient, en particulier des impuretés oxygène et/ou hydrocarbures insaturés. Le premier réacteur 2 d'adsorption comprend un premier lit d'adsorption formé de deux couches d'adsorption 3, 4 successives, à savoir : - une première couche 3 d'adsorption contenant un adsorbant permettant d'éliminer les impuretés HCI et HBr contenues dans le gaz d'alimentation, et - une deuxième couche d'adsorption 4 contenant un adsorbant permettant d'éliminer les impuretés ASH3, H2S et Hg contenues dans le gaz d'alimentation. Le gaz pré-purifié dans le premier réacteur 2 est convoyé ensuite jusqu'à une unité de compression 5 où il est comprimé à une pression de 47 bars ; la température du gaz augmentant également du fait de la compression jusqu'à environ 85 C. Le gaz ainsi comprimé (en 5) est soumis à une première étape de réchauffage au moyen d'un (ou plusieurs) échangeur de chaleur 6 dans lequel a lieu un échange de chaleur à contre-courant avec le gaz purifié, comme expliqué ci-après. Le gaz sortant de l'échangeur de chaleur 6 est acheminé jusqu'à une unité de réchauffage électrique 7 où il subit une deuxième étape de réchauffage, sa température étant portée ou ajustée entre 120 et 180 C. Le gaz pré-purifié sortant du réchauffeur électrique 7 alimente ensuite un second réacteur 8 de traitement comprenant successivement, en considérant le sens de progression du flux gazeux, le deuxième lit d'adsorption 9, le deuxième lit de catalyse 10, le troisième lit d'adsorption 11 et le premier lit de catalyse 12 servant à convertir au moins une partie de l'oxygène et les hydrocarbures insaturés présents dans le gaz. Le lit 9 est placé en amont du lit de catalyse 12 et/ou des lits 10 et 11afin de le ou les protéger. Par ailleurs, les NOx éventuellement présents peuvent être éliminés sur un troisième lit de catalyse. Le gaz ainsi purifié est alors récupéré, soumis à un échange thermique (en 6) avec le gaz pré-purifié comprimé en 5, puis envoyé vers un site 13 d'utilisation, de stockage ou autre. Le premier lit d'adsorption 3,4 est utilisé pour retenir les composés facilement condensables comprenant notamment les composés du mercure, du soufre, du chlore, de l'arsenic, du sélénium ou du germanium. Le deuxième lit d'adsorption 9 est destiné à adsorber les métaux carbonyles, tels que Fe(CO)5etNi(CO)4. Le deuxième lit de catalyse 10 est destiné à convertir les composés organo-chlorés, organo-azotés et organo-sulfurés en composés organiques et en composés minéraux polaires. Le troisième lit d'adsorption 11 est destiné à adsorber au moins les composés minéraux polaires provenant de la réaction du deuxième lit catalytique 10. Le premier lit de catalyse 12 assure l'élimination des traces d'oxygène et d'hydrocarbures insaturés, tel l'éthylène. Les lits 10 et 11 sont placés en amont du lit de catalyse 12 afin de le protéger. Le lit d'adsorption (11) peut être un lit de catalyse - éventuellement le même que le lit 10- qui sera donc volontairement empoisonné dans certains cas pour préserver le lit 12. Les NOx éventuellement présents sont éliminés sur un 3e lit de catalyse. On peut également prévoir, en aval du lit de catalyse 12, un quatrième lit d'adsorption permettant d'adsorber au moins les produits issus du deuxième lit catalytique, voire même un cinquième lit d'adsorption ou un autre traitement, tel un lavage aux amines ou analogue, servant à éliminer les impuretés restantes, qui ont été formées durant les réactions de catalyse ou qui étaient présentes dès le départ dans le flux d'entrée mais qui n'ont pas été arrêtées jusque-là, par exemple méthanol, NH3 et les hydrocarbures C3+. Il est à noter que les lits d'adsorption peuvent être composés de plusieurs adsorbants différents spécifiques de telle ou telle impureté, qui peuvent être mélangés les uns aux autres, ou alors être agencés en couches. De même, le premier lit de catalyse peut être composé de plusieurs catalyseurs différents, par exemple un catalyseur d'hydrogénation et un catalyseur d'oxydation, ou bien ne comporter qu'un seul catalyseur multi-fonctionnel. Les catalyseurs utilisés dans chacun des lits catalytiques ont une température de fonctionnement comprise entre 100 C et 200 C environ, une pression de fonctionnement comprise entre 10 et 80 bars environ, et choisis de manière à engendrer un minimum de réactions parasites faisant intervenir H2 et CO, telles les réactions Fisher-Tropsch et la formation de méthanol. Les adsorbants en aval du lit de catalyse 12 sont mis en oeuvre selon des cycles TSA (Température Swing Adsorption = adsorption à température modulée) avec une température de régénération inférieure ou égale à 250 C et sont choisis, eux aussi, de manière à engendrer minimum de réactions parasites telles les réactions de Fisher-Tropsch, de polymérisation des insaturés et la réaction de Boudouard. Les adsorbants utilisés dans le cadre de l'invention pour l'adsorption de divers composés gazeux sont par exemple choisis parmi : - les alumines de type y ayant une aire massique comprise entre 180 et 400 m2/g. - les charbons actifs ayant une aire massique comprise entre 700 et 1300 mg/g, - les gels de silice ayant une aire massique comprise entre 350 et 600 m2/g, et - les zéolites ayant un rapport Si/AI inférieur à 12 et une taille de pore supérieure à 4 ; les cations dits de compensation pouvant être alcalins ou un alcalino-terreux. Par ailleurs, les catalyseurs couramment utilisés pour les réactions chimiques en phase gazeuse peuvent être formés : - d'un métal "actif' déposé sur un support, tel que par exemple alumine a, silice, cordiérite, perovskite, hydrotalcite, oxyde de zinc, oxyde de titane, oxyde de cérium, oxyde de manganèse ou leur mélange ou composés définis, ou - d'un métal "actif précipité seul ou avec un autre composé pour former un mélange ou bien un composé défini. Par composé défini, on entend une substance constituée d'une seule phase et pouvant donc être considérée comme un corps pur au sens physico- chimique. Le métal "actif' peut être un métal de transition (Pt, Pd, Ru, Rh, Mo, Ni, Fe, Cu, Cr, Co...) ou un lanthanide (Ce, Y, La...). Les catalyseurs peuvent être additivés d'éléments ou composés ayant un rôle indirect dans le processus catalytique et qui en facilitent le déroulement ou en augmentent la stabilité, la sélectivité ou la productivité. Un certain nombre de catalyseurs doivent être activés sur site avant utilisation, par exemple, les catalyseurs contenant du cuivre sont livrés sous forme oxydée en CuO, et il faut les réduire in-situ par un chauffage contrôlé dans une atmosphère d'hydrogène dilué dans un gaz neutre, tel que l'azote. D'autres catalyseurs peuvent être utilisés tels quels, comme les catalyseurs au platine. De même, certains adsorbants peuvent être utilisés tels quels, par exemple les charbons imprégnés au soufre, alors que d'autres doivent être régénérés avant premier usage, telles les alumines ou les zéolites. La forme macroscopique du catalyseur joue un rôle important. En effet, la réaction catalytique comprend trois étapes : - diffusion des réactants jusqu'aux sites catalytiques, - réaction chimique sur les sites catalytiques, - contre-diffusion des produits de la réaction, La vitesse globale de la réaction chimique va dépendre de l'agencement de ces trois mécanismes qui dépendra de la taille et la forme des particules de catalyseur, de leur porosité, de l'état de dispersion des sites catalytiques (en surface ou à coeur). Par ailleurs, les réactions chimiques pouvant être accompagnées d'adsorption ou de libération de chaleur, il est important d'inclure les transfert de chaleur dans le choix du catalyseur (taille, forme, dispersion des sites actifs en c#ur ou en surface), y compris le support (réfractarité, conductibilité thermique). Des exemples de mise en #uvre de lits de catalyseurs et d'adsorbants que l'on peut utiliser pour purifier un mélange H2/CO selon l'invention sont donnés ci-après. Le premier lit d'adsorption peut être composé en amont d'un charbon actif chargé en iodure de potassium pour éliminer les composés de mercure, arsenic et soufre, suivi d'un second lit composé d'une alumine activée ou d'un charbon actif imprégnés à la soude ou au carbonate de soude pour éliminer les acides, tels que H2S, HCI, HBr, HNO2, HN03 , HCN... Ce genre d'adsorbants peut être obtenu auprès des sociétés CECA (AC 6% Na2C03, ACF2, SA 1861), NORIT (RBHG 3 et RGM3) ou PICA. Ainsi, pour retenir le mercure (Hg), on peut utiliser les charbons actifs imprégnés au soufre référencés RBHG 4 chez Norit, SA 1861 chez CECA, SHG chez PICA. Pour éliminer les composés H2S, on peut utiliser le charbon actif au chrome-cuivre référencé RGM 3 chez Norit, le charbon actif au fer de chez CECA ou au cuivre de chez PICA, ou encore l'alumine imprégnée à l'oxyde de plomb de chez Procatalyse référencée MEP 191. Pour éliminer les espèces HCI et HBr, on peut utiliser le charbon actif contenant 6% en poids Na2C03 référencé Acticarbone AC40 chez CECA, le charbon actif contenant KOH référencé Picatox KOH chez PICA, ou l'alumine dopée référencée SAS 857 chez Procatalyse. Pour éliminer les composés AsH3, on peut utiliser le charbon actif au chrome-cuivre disponible chez Norit sous la référence RCM 3, ou l'alumine à l'oxyde de plomb disponible chez Procatalyse sous la référence MEP 191, ou le charbon actif au fer commercialisé par CECA. Pour éliminer HCN, on peut utiliser les produits des sociétés Norit (RGM 3, charbon actif avec Cu - Cr), CECA (charbon actif au fer), PICA (Picatox, charbon actif imprégné Cu Ag). Comme deuxième lit d'adsorbant, on peut utiliser une alumine Grade A de la société Procatalyse ou un produit équivalent des sociétés La Roche, ALCOA ou ALCAN. Comme deuxième lit de catalyse servant à éliminer les chlorures organique, on peut trouver un oxyde de cuivre et de molybdène déposé sur oxyde de zinc, par exemple le catalyseur G1 de la société Süd-Chemie ou le catalyseur Cu 0860T de chez Engelhard. Comme troisième lit d'adsorption, on peut utiliser une alumine imprégnée, telle le produit G-92 C de la société Süd-Chemie, ou le produit Acticarbone AC40 6% Na2CO3 de la société CECA, ou encore Picatox KOH de la société PICA.. Comme premier lit de catalyse, pour éliminer Oz et les hydrocarbures insaturés, tel l'éthylène (C2H4), en les réduisant en H20 et éthane (C2H6), on utilise un catalyseur à base de cuivre déposé sur un support, tel le produit H5451 de la société Degussa ou T-4492 S de la société Süd-Chemie, les catalyseurs référencés Cu-0860, Cu-6300 ou Cu-0330 de la société Engelhard, T4492 de la société Sud-Chemie, ou LK-821-2 de la société HaldorTopsée. Les NOx éventuellement présents peuvent être éliminés sur un troisième lit de catalyse, par exemple les catalyseurs mentionnés ci-dessus ou le catalyseur Pd 4586 de la société Engelhard. Comme quatrième et cinquième lits d'adsorption, on peut utiliser une alumine activée type grade A de la société Procatalyse ou une alumine équivalente des sociétés La Roche, ALCOA ou ALCAN, puis une zéolite de type 13X de la société UOP, ou 4A, ou 5A de la société UOP. On peut aussi utiliser un lit unique constitué d'une alumine dopée avec un métal alcalin tel que Na2, ou un lit unique mixte constitué d'un mélange d'alumine et de zéolite. De façon générale, les différents lits d'adsorption peuvent être contigus, c'est-à-dire des lits juxtaposés, dans le procédé ou être séparés par des étapes de compression ou décompression, réchauffage et/ou refroidissement. Des étapes supplémentaires peuvent aussi être introduites, telles qu'un lavage par absorption. Les volumes d'adsorbants et catalyseurs sont donnés à titre indicatif car ils dépendent de la concentration des impuretés à éliminer ainsi que des propriétés des produits spécifiques. En règle générale, on peut considérer que pour un cas donné, la quantité d'adsorbant à utiliser est à peu près proportionnelle à la quantité de polluant à éliminer, tandis que la quantité de catalyseur est à peu près proportionnelle au temps de contact ou à l'inverse de la vitesse volumétrique horaire (VVH) qui est le volume de gaz à traiter par heure, rapporté au volume de catalyseur. Le volume du gaz peut être rapporté à la pression d'entrée du réacteur (la WH dépend alors de la pression), ou bien exprimé dans des conditions définies, à 1 bar et 0 C par exemple (la VVH ne dépend alors pas de la pression) ; il existe une latitude dans le choix des conditions de référence qu'il appartient à chacun de choisir. Le temps de contact et la VVH-1 ne sont qu'approximativement proportionnels car le temps de contact dépend, en plus de la pression, de la température le long de la colonne, de la variation du nombre de moles au cours de la réaction et des pertes de charge. Cependant, pour des conditions réactionnelles données, les deux paramètres peuvent être utilisés au choix. Un autre paramètre à prendre en compte est la teneur des impuretés à éliminer en sortie des effluents gazeux. Globalement, plus la teneur souhaitée est faible, plus la quantité d'adsorbant ou de catalyseur est importante. Certaines étapes peuvent être effectuées à des pressions ou températures spécifiques. Ainsi, l'adsorption est menée de préférence en dessous de 80 C, tandis que les réactions catalytiques ont lieu au dessus de 100 C mais en dessous de 200 C pour éviter ou minimiser les réactions parasites de type Fisher-Tropsch ou similaire. En outre, les différents lits pourront être placés dans plusieurs récipients ou réacteurs de traitement, pour que le gaz passant de l'un à l'autre soit réchauffé ou refroidi, comprimé ou détendu, suivant les conditions optimales de fonctionnement des opérations d'adsorption ou de catalyse. En ce qui concerne l'adsorption, dans certains cas, l'adsorbant fonctionne de manière cyclique, suivant le principe du TSA, par exemple pour l'élimination de l'eau sur alumine ou du C02 sur zéolite) et dans d'autres cas, l'adsorbant est à'charge perdue', c'est- à-dire qu'il est remplacé par un adsorbant frais lorsqu'il arrive à saturation. Certains lits peuvent être constitués d'un même composé, soit pour effectuer deux opérations catalytiques, comme par exemple hydrogéner à la fois l'oxygène et l'éthylène sur catalyseur au palladium, soit pour effectuer deux opérations d'adsorption comme par exemple adsorber C02 et H20 sur un composite alumine/zéolite de type 13X, soit pour effectuer une opération d'adsorption et de catalyse, par exemple la décomposition des organo-chlorés et l'adsorption du HCI résultant, par exemple sur le produit Engelhard référencé 0860T. La Figure 2 représente un schéma simplifié du procédé de la Figure 1 d'un mode de réalisation industriel selon lequel le flux de gaz à traiter contenant de l'hydrogène, du monoxyde de carbone et au moins une impureté choisie parmi l'oxygène et les hydrocarbures insaturés, est mis en contact avec uniquement un premier lit de catalyse 12 comprenant un catalyseur au cuivre pour convertir, à une température comprise entre 100 C et 200 C et à une pression d'au moins 10 bars, l'oxygène et le ou les hydrocarbures insaturés présent dans le flux de gaz en un ou plusieurs produits de catalyse. Les références données sur la Figure 2 désignent les mêmes éléments que ceux de la Figure 1. Les exemples ci-après visent à illustrer la présente invention en proposant plusieurs dispositions possibles de lits de catalyseurs et d'adsorbants pouvant être mises en #uvre au plan industriel pour traiter un mélange de gaz de type H2/CO à purifier contenant des impuretés à éliminer. Dans tous ces exemples, le gaz de départ contient environ 80% en volume de H2 et de CO, le reste étant constitué par du méthane et les impuretés devant être éliminées. De plus, les configurations données ci-après sont considérées dans le sens de circulation du gaz dans le ou les réservoirs contenant les différents lits ou produits, c'est-àdire que le premier adsorbant ou catalyseur est celui situé le plus en amont (côté alimentation en gaz à purifier) et le nième adsorbant ou catalyseur est celui situé le plus en aval (côté production de gaz purifié). En outre, dans ces exemples les conditions de pression, débit et température dans les différents lits sont les suivantes : - pour le réacteur 2 : 30 000 Nm3lh, 20 barg, 35 C. -pour le réacteur 8 : 30 000 Nm3lh, 47 barg, 120 à 180 C. où : 1 Nm3 =1 m3 considéré à 0 C et 1 atm, et 1 barg = 105 Pa. Exemple 1 : Mélange gazeux H2/CO avec impuretés variées Dans cet exemple, le gaz à purifier contient, outre les composés H2 et CO devant être récupérés, les impuretés suivantes à éliminer, à savoir arsenic, composés du mercure, métaux carbonyles, hétéro-atomes organiques, oxygène, hydrocarbures insaturés, eau, méthanol et C02. Ce gaz peut être purifié par procédé TSA en mettant en #uvre la succession de lits d'adsorption et de catalyse donnée dans le Tableau 1 suivant. Tableau 1 Lits Adsorbant ou catalyseur Quantité Rôle Eliminer notamment les composés Premier lit PICATOX CU/AG 5 m 3 de l'arsenic d'adsorption Eliminer les composés du mercure (2 couches) PICATOX SHG 10 m3 Deuxième lit Alumine de Procatalyse Eliminer les métaux carbonyles de d'adsorption grade A 0.8 m3 Fe et Ni a) Décomposer les hétéro-atomes (CI, N, S) organiques en captant Premier lit de Engelhard copper les composés inorganiques catalyse catalyst (Cu0860T) 12 m 3 produits b) Hydrogéner l'oxygène et les hydrocarbures insaturés Troisième lit Alumina de Procatalyse d'adsorption grade A 0.6 m3 Retenir l'eau, le méthanol, NH3 et les hydrocarbures en C3 et + Quatrième lit Zéolithe UOP Baylith WE d'adsorption G312 9.5 m3 Retenir le C02 Exemple 2 : Mélange gazeux H2/CO de l'exemple 1 contenant en plus un composé soufré (COS) Dans cet exemple 2, la composition du gaz à purifier est globalement identique à celle du gaz de l'exemple 1 mais comprend en plus un produit soufré (COS). Ce gaz peut être purifié en mettant en #uvre la succession de lits d'adsorption et de catalyse donnée dans le Tableau 2 suivant. Tableau 2 Lits Adsorbant ou catalyseur Quantité Rôle Eliminer les composés du mercure Premier lit PICATOX SHG 10 m 3 d'adsorption Eliminer notamment les composés (2 couches) PICATOX CU/AG 5 m 3 de l'arsenic Deuxième lit Charbon actif non d'adsorption imprégné 0.8 m3 Arrêter le COS Troisième lit Alumine de Procatalyse Eliminer les métaux carbonyles de d'adsorption grade A 0.8 m3 Fe et Ni a) Décomposer les hétéro-atomes (CI, N, S) organiques en captant Premier lit de Engelhard copper les composés inorganiques catalyse catalyst (Cu0860T) 12 m 3 produits b) Hydrogéner l'oxygène et les hydrocarbures insaturés Quatrième lit Alumina de Procatalyse Retenir l'eau, le méthanol, NH3 et d'adsorption grade A 0.6 m3 les hydrocarbures en C3 et + Cinquième lit Zéolithe UOP Baylith WE d'adsorption G312 9.5 m3 Retenir le C02 Dans ce cas, la présence supplémentaire de COS, oblige à inverser l'ordre des couches du premier lit d'adsorption par rapport à l'exemple 1 et surtout à rajouter un lit de charbon actif non imprégné pour éliminer spécifiquement ces composés soufrés. Exemple 3 : Mélange gazeux H2/CO de l'exemple 1 contenant en plus des oxydes d'azote Dans cet exemple 3, la composition du gaz à purifier est globalement identique à celle du gaz de l'exemple 1 mais comprend en plus des oxydes d'azote (NOx). Ce gaz peut être purifié en mettant en #uvre la succession de lits d'adsorption et de catalyse donnée dans le Tableau 3 suivant. Tableau 3 Lits Adsorbant ou catalyseur Quantité Rôle Eliminer notamment les composés Premier lit PICATOX CU/AG 5 m 3 de l'arsenic d'adsorption Eliminer les composés du mercure (2 couches) PICATOX SHG 10 m3 Deuxième lit Alumine de Procatalyse Eliminer les métaux carbonyles de d'adsorption grade A 0.8 m3 Fe et Ni a) Décomposer les hétéro-atomes (CI, N, S) organiques en captant Premier lit de Engelhard copper les composés inorganiques catalyse catalyst (Cu0860T) 12 m3 produits b) Hydrogéner l'oxygène et les hydrocarbures insaturés Deuxième lit de Catalyseur Engelhard au catalyse palladium 3 m3 Hydrogéner les oxydes d'azote Troisième lit Alumina de Procatalyse Retenir l'eau, le méthanol, NH3 et d'adsorption grade A 0.6 m3 les hydrocarbures en C3 et + Quatrième lit Zéolithe UOP Baylith WE d'adsorption G312 9.5 m3 Retenir le C02 Dans ce cas, la présence supplémentaire de NOx, oblige à rajouter un second lit de catalyse pour éliminer spécifiquement ces composés NOx. Exemple 4 : Mélange gazeux H2/CO de l'exemple 1 contenant en plus un composé soufré (COS) et des oxydes d'azote Dans cet exemple 4, la composition du gaz à purifier est globalement identique à celle du gaz de l'exemple 1 mais comprend en plus un composé soufré (COS) comme dans l'exemple 2 et des oxydes d'azote (NOx) comme dans l'exemple 3. Ce gaz peut être purifié en mettant en #uvre la succession de lits d'adsorption et de catalyse donnée dans les Tableaux 4 ou 5 suivants. Tableau 4 Lits Adsorbant ou catalyseur Quantité Rôle Eliminer les composés du mercure Premier lit PICATOX SHG 10 m 3 d'adsorption Eliminer notamment les composés (2 couches) PICATOX CU/AG 5 m 3 de l'arsenic Deuxième lit Charbon actif non d'adsorption imprégné 0.8 m3 Arrêter le COS Troisième lit Alumine de Procatalyse Eliminer les métaux carbonyles de d'adsorption grade A 0.8 m3 Fe et Ni a) Décomposer les hétéro-atomes (CI, N, S) organiques en captant Premier lit de Engelhard copper les composés inorganiques catalyse catalyst (Cu0860T) 12 m 3 produits b) Hydrogéner l'oxygène et les hydrocarbures insaturés Deuxième lit de Catalyseur Engelhard au catalyse palladium 3 m3 Hydrogéner les oxydes d'azote Quatrième lit Alumina de Procatalyse Retenir l'eau, le méthanol, NH3 et d'adsorption grade A 0.6 m3 les hydrocarbures en C3 et + Cinquième lit Zéolithe UOP Baylith WE d'adsorption G312 9.5 m3 Retenir le C02 Dans ce cas, la présence supplémentaire de COS, oblige à inverser l'ordre des couches du premier lit d'adsorption par rapport à l'exemple 1 et à rajouter un lit de charbon actif non imprégné, comme dans l'exemple 2, alors que la présence de NOx oblige à rajouter un lit de catalyseur supplémentaire, comme dans l'exemple 3. Toutefois, si l'on souhaite utiliser davantage de catalyseurs, on aura alors recours par exemple à la configuration donnée dans le Tableau 5 suivant. Tableau 5 Lits Adsorbant ou catalyseur Quantité Rôle Eliminer les composés du mercure Premier lit PICATOX SHG 10 m 3 d'adsorption Eliminer notamment les composés (2 couches) PICATOX CU/AG 5 m 3 de l'arsenic Deuxième lit Charbon actif non d'adsorption imprégné 0.8 m3 Arrêter le COS Troisième lit Alumine de Procatalyse Eliminer les métaux carbonyles de d'adsorption grade A 1.8 m 3 Fe et Ni Premier lit de Süd-Chemie catalyseur Convertir les organo-chlorés en catalyse G1 6 m3 chlore inorganique Quatrième lit Süd-Chemie adsorbant d'adsorption G-92 C 4 m 3 Adsorber HCI Deuxième lit de catalyse Süd-Chemie G-133 6 m 3 Hydrogéner O2 et C2H4 Troisième lit de Catalyseur Engelhard au catalyse palladium 3 m3 Hydrogéner les oxydes d'azote Cinquième lit Alumina de Procatalyse Retenir l'eau, le méthanol, NH3 et d'adsorption grade A 0.6 m3 les hydrocarbures en C3 et + Sixième lit Zéolithe UOP Baylith WE d'adsorption G312 9.5 m3 Retenir le CO2 Revendications 1. Procédé de purification d'un flux de gaz contenant au moins de l'hydrogène (H2), du monoxyde de carbone (CO) et au moins une impureté choisie parmi l'oxygène (02) et les hydrocarbures insaturés, dans lequel : (a) on met en contact le flux gazeux avec un premier lit de catalyse (12) comprenant au moins un catalyseur contenant du cuivre pour convertir, à une température comprise entre 100 C et 200 C et à une pression d'au moins 10 bars, au moins une partie de l'oxygène et/ou au moins un hydrocarbure insaturé présent dans le flux de gaz en un ou plusieurs produits de catalyse. 2. Procédé selon la revendication 1, caractérisé en ce que la température est comprise entre 120 C et 180 C et/ou la pression comprise entre 10 et 80 bars, de préférence de l'ordre de 20 à 50 bars. 3. Procédé selon l'une des revendications 1 ou 2, caractérisé en ce que la vitesse volume horaire est comprise entre 1000 et 10 000 Nm3/h/m3, de préférence entre 1000 et 6000 Nm3/h/m3 . 4. Procédé selon l'une des revendications 1 à 3, caractérisé en ce que le flux gazeux contient, en outre, un ou plusieurs composés organo-soufrés, organo-azotés et/ou organochloré, et en ce que : (b) on met en contact le flux gazeux avec un deuxième lit de catalyse (10) pour convertir au moins une partie des composés organo-soufrés, organo-azotés et/ou organochlorés en composés organiques et en composés minéraux polaires, et (c) on met en contact le flux gazeux avec un troisième lit d'adsorption (11) pour adsorber au moins une partie des composés minéraux produits à l'étape (b). 5. Procédé selon l'une des revendications 1 à 4, caractérisé en ce que le flux gazeux contient, en outre, des impuretés HCN et/ou au moins un composé d'un élément choisi dans le groupe formé par le mercure, le soufre, le chlore, l'arsenic, le sélénium, le brome et le germanium, et en ce que : (d) on met en contact ledit flux gazeux avec un premier lit d'adsorption (3,4) pour adsorber au moins une partie des impuretés HCN et/ou au moins un composé d'au moins un élément choisi dans le groupe formé par le mercure, le soufre, le chlore, l'arsenic, le sélénium, le brome et le germanium. 6. Procédé selon l'une des revendications 1 à 5, caractérisé en ce que le flux gazeux contient, en outre, au moins un métal carbonyle, et en ce que : (e) on met en contact ledit flux gazeux avec un deuxième lit d'adsorption (9) pour adsorber au moins un métal carbonyle. 7. Procédé selon l'une des revendications 1 à 6, caractérisé en ce que le flux gazeux contient, en outre, au moins un oxyde d'azote (NOx), et en ce que : (f) on met en contact ledit flux gazeux avec un troisième lit de catalyse pour convertir au moins un oxyde d'azote présent dans le flux de gaz. 8. Procédé selon l'une des revendications 1 ou 7, caractérisé en ce que les étapes (a) et (f) sont distinctes ou confondues. 9. Procédé selon l'une des revendications 1 à 8, caractérisé en ce qu'à l'étape (a), on convertit au moins une partie de l'oxygène et/ou au moins un hydrocarbure insaturé en produits de catalyse choisis parmi la vapeur d'eau (H20) , le gaz carbonique (C02) et/ou les alcanes. 10. Procédé selon l'une des revendications 1 à 9, caractérisé que le flux gazeux à séparer contient de 10 % en volume à 90 % en vol. de H2, de 10 % en volume à 90 % en vol. de CO et éventuellement du méthane. 11. Procédé selon l'une des revendications 1 à 10, caractérisé que le flux gazeux issu de l'une ou l'autre des étapes (a) ou ( est mis en contact avec un quatrième lit d'adsorption pour éliminer H20 et/ou C02 et/ou éventuellement CH30H et/ou des hydrocarbures formés lors des passages sur les lits de catalyse, et/ou subit une étape de lavage pour éliminer le C02 et/ou le méthanol qui s'y trouve, en particulier un lavage aux amines. 12. Procédé selon l'une des revendications 1 à 11, caractérisé que le flux gazeux est soumis à au moins une étape de compression (5) en amont de l'étape (a) et dans laquelle la ou partie de la chaleur générée par la compression du flux est utilisée pour atteindre la température souhaitée.